(57)【特許請求の範囲】
【請求項１】
表面が親水性かつ撥油性である洗い場であって、
前記親水性は、前記洗い場を大気中の常温下で水平に保持し、前記表面からの高さ１０ｃｍから０．０４ｍＬの水滴を該表面に自然落下させた場合において、該水滴が該表面で広がった広がり面の水平方向の最長の長さが８．３ｍｍ以上であり、
前記撥油性は、該洗い場を大気中の常温下で水平に保持し、オレイン酸からなる１μＬの油滴を該表面に存在させ、この状態で該洗い場を水中に保持した場合の該油滴の接触角である油接触角が４２°以上であることを特徴とする洗い場。
【請求項２】
該洗い場を大気中の常温下で水平に保持し、オレイン酸からなる１μＬの油滴を該表面に存在させた場合の該油滴の接触角である油接触角が４０°以上である請求項１記載の洗い場。
【請求項３】
基材と、該基材の表面に形成された塗膜とを備えた洗い場パンからなり、
該塗膜は、マトリックスと、該マトリックス中に分散された親水性及び撥油性を有する機能材料とを有する請求項１又は２のいずれか１項記載の洗い場。
【請求項４】
前記マトリックスは水酸基と反応する塗料原料からなり、前記機能材料は水酸基含有フッ素化合物である請求項３記載の洗い場。
【請求項５】
前記塗料原料はウレタン系である請求項４記載の洗い場。
【請求項６】
前記塗膜は、前記マトリックス中に分散され、前記表面に凹凸を付与する骨材粒子を有する請求項３乃至５のいずれか１項記載の洗い場。
【発明の詳細な説明】
【技術分野】
【０００１】
本発明は、浴室で人がその上に位置して身体等を洗う洗い場に関する。
【背景技術】
【０００２】
一般的な洗い場はＦＲＰ（Fiber Reinforced Plastics）からなる洗い場パンを有して構成されており、その表面は撥水性及び親油性である。このような洗い場では、使用後に表面に存在していた水がその表面張力によって球状になりやすく、それによって水捌けが悪く、時間が経っても表面が乾き難いという問題が指摘されていた。
【０００３】
そのため、例えば特許文献１では、ＦＲＰからなる基材の表面に親水性塗料からなる塗膜を形成し、洗い場の表面を水接触角が４０〜７０°の親水性にする技術を提案している。この洗い場では、表面が親水性であることから、使用後の水が表面で広がりやすく、それによって表面が乾燥しやすくなる。
【０００４】
【特許文献１】特開２００４−１５６２６９号公報
【発明の開示】
【発明が解決しようとする課題】
【０００５】
しかし、上記従来の洗い場において、表面が乾燥しやすいとともに、より汚れ難いことが好ましいというさらなる要求が求められている。
【０００６】
本発明は、上記従来の実情に鑑みてなされたものであって、表面が乾燥しやすいとともに、より汚れ難い洗い場を提供することを解決すべき課題としている。
【課題を解決するための手段】
【０００７】
従来の洗い場の汚れは、トリグリセリドを主成分とする人の皮脂やケラチンを主成分とする人の垢等、疎水性の成分がその原因である。表面が親水性の洗い場では、これらの疎水性の成分が付着しやすいことから、たとえ表面が乾燥しやすくても、その成分が取れ難く、かつその成分によって成長したカビの菌糸が表面から取れ難かったのである。また、撥水性の表面は必ずしも撥油性であるとは限らず、また親水性の表面が必ずしも親油性であるとは限らず、親水性でありながら撥油性の表面は存在する。こうして、本発明を完成するに至った。
【０００８】
すなわち、本発明の洗い場は、表面が親水性かつ撥油性である洗い場であって、
前記親水性は、前記洗い場を大気中の常温下で水平に保持し、前記表面からの高さ１０ｃｍから０．０４ｍＬの水滴を該表面に自然落下させた場合において、該水滴が該表面で広がった広がり面の水平方向の最長の長さが８．３ｍｍ以上であり、
前記撥油性は、該洗い場を大気中の常温下で水平に保持し、オレイン酸からなる１μＬの油滴を該表面に存在させ、この状態で該洗い場を水中に保持した場合の該油滴の接触角である油接触角が４２°以上であることを特徴とする。
【０００９】
本発明の洗い場は、表面が親水性であることから、従来と同様、使用後の水が表面で広がりやすく、それによって表面が乾燥しやすい。また、この洗い場は、表面が撥油性でもあることから、人の皮脂や垢等の疎水性の成分が付着し難く、水とともに排出される。このため、カビの菌糸も成長し難い。
【００１０】
なお、洗い場には、石鹸やシャンプーの成分も存在し得る。石鹸の主成分は脂肪酸ナトリウム、石鹸カスの主成分は脂肪酸カルシウムであり、シャンプーの主成分は界面活性剤である。石鹸やシャンプーの主成分は親水性の成分であることから、水とともに表面から排出されやすい。また、たとえ石鹸やシャンプーの主成分が表面に残ったとしても、カビの菌糸は成長しない。
【００１１】
したがって、本発明の洗い場は、表面が乾燥しやすいとともに、より汚れ難いものとなっている。
【００１２】
親水性は、一般的には１μＬの水滴を大気中の常温下で表面に存在させた場合のその水滴の接触角である水接触角で表現されることが多いが、この水接触角による親水性の規定は、洗い場では早期の乾燥が要求されることから、微量の水滴による早期の乾燥との相関性がない。このため、洗い場の親水性は、洗い場を大気中の常温下で水平に保持し、表面からの高さ１０ｃｍから０．０４ｍＬの水滴をその表面に自然落下させた場合において、その水滴がその表面で広がった広がり面の水平方向の最長の長さによって規定されることが好ましい。洗い場の保持は、洗い場から切断された一部の保持であってもよい（以下、同様。）。滴下後、１分等、一定時間の時間の経過を待って測定することが好ましい。水滴がその時間によって洗い場の表面性状に馴染み、再現性が高まるからである。大気中での水滴の広がり面は、洗い場の表面の凹凸によって必ずしも円形にならず、楕円形や歪な形状になる。例えば、大気中での水滴の広がり面の水平方向の最長の長さは、広がり面が円形であれば直径であり、広がり面が楕円形であれば長径であり、広がり面が歪な形状であればより長い方の長さである。発明者らの試験結果によれば、その大気中での水滴の広がり面の水平方向の最長の長さが８．３ｍｍ以上であることが好ましい。親水性は、その大気中での水滴の広がり面の水平方向の最長の長さが９．２ｍｍ以上であることがより好ましい。
【００１３】
また、発明者らの試験結果によれば、洗い場の撥油性はオレイン酸によって評価されることが好ましい。オレイン酸が洗い場の汚れに近い挙動を示すからである。
【００１４】
また、発明者らの試験結果によれば、洗い場の撥油性は大気中及び／又は水中で求めることが好ましい。大気中での撥油性は大気中での油のこびり付きに影響するからである。また、水中での撥油性は水中での油の浮出し性に影響するからである。
【００１５】
大気中での撥油性は、洗い場を大気中の常温下で水平に保持し、オレイン酸からなる１μＬの油滴をその表面に存在させた場合のその油滴の接触角である油接触角によって規定されることが好ましい。発明者らの試験結果によれば、その大気中での油接触角が４０°以上であることが好ましい。
【００１６】
また、大気中での撥油性は、洗い場を大気中の常温下で水平に保持し、表面からの高さ２ｃｍから０．０２ｍＬのオレイン酸からなる油滴をその表面に自然落下させた場合において、その油滴がその表面で広がった広がり面の水平方向の最長の長さによって規定されることが好ましい。この場合も、滴下後、１分等、一定時間の時間の経過を待つことが好ましい。大気中での油滴の広がり面も、洗い場の表面の凹凸によって必ずしも円形にならず、楕円形や歪な形状になる。発明者らの試験結果によれば、その大気中での油滴の広がり面の水平方向の最長の長さが７．３ｍｍ以下であることが好ましい。
【００１７】
一方、水中での撥油性は、洗い場を大気中の常温下で水平に保持し、オレイン酸からなる１μＬの油滴をその表面に存在させ、この状態で洗い場を水中に保持した場合の油滴の接触角である油接触角によって規定されることが好ましい。この場合も、滴下後、１分等、一定時間の時間の経過を待つことが好ましい。発明者らの試験結果によれば、撥油性は、その大気中での油接触角が４０°以上であることが好ましい。油接触角は協和界面科学社製の接触角計ＣＡ−Ｘを用いた。
【００１８】
なお、水中での撥油性は、洗い場を大気中の常温下で水平に保持し、オレイン酸からなる１μＬの油滴をその表面に存在させ、この状態で洗い場を水中に保持した場合において、その油滴がその表面で広がった広がり面の水平方向の最長の長さによって規定されることも可能である。
【００１９】
本発明の洗い場は、基材と、この基材の表面に形成された塗膜とを備えた洗い場パンによって具体化可能である。基材は、従来と同様のＦＲＰ、ＰＰ（ポリプロピレン）等からなり得る。塗膜は、マトリックスと、このマトリックス中に分散された親水性及び撥油性を有する機能材料とを有し得る。
【００２０】
発明者らの試験結果によれば、マトリックスは水酸基と反応する塗料原料からなり、機能材料は水酸基含有フッ素化合物であることが好ましい。水酸基含有フッ素化合物の水酸基が親水性を呈し、フッ素が撥油性を呈する。マトリックスはその水酸基含有フッ素化合物の水酸基とほどよく好適に反応し、耐久性を確保しながら水酸基含有フッ素化合物の水酸基及びフッ素による親水性及び撥油性を発揮させる。発明者らの試験結果によれば、このような塗料原料としては、従来からも使用され、耐久性に優れたウレタン系であることが好ましい。
【００２１】
また、塗膜は、マトリックス中に分散され、表面に凹凸を付与する骨材粒子を有することが好ましい。骨材粒子によって洗い場が滑り難くなる。また、骨材粒子によって洗い場の表面積が増加し、水の表面張力を破壊して親水性がより高くなる。骨材粒子は中実であることが強度確保の点で好ましい。
【００２２】
塗膜の表面粗さＲａは４μｍ以上、１４μｍ以下にされていることが汚染防止性の点で好ましい。本願において、塗膜の表面粗さＲａは、触針式表面粗さ計（ミツトヨ製Suftest  SJ-400）を用い、ＪＩＳ１９９４の基準でＲ曲線を測定し、ＧＡＵＳＳフィルターをかけた後のデータを使用した値である。その際の条件は、評価長さが１２．５ｍｍ、λｃが２．５ｍｍ、λｓが８μｍ、測定速度が０．５ｍｍ／秒である。
【００２３】
より好ましくは、塗膜の表面に３０〜１２０μｍの凹凸が付与されていることが滑り難く、親水性、汚染防止性の点で好ましい。本願において、塗膜の表面の凹凸は、対象物の断面をマイクロスコープによって１００倍で観測し、幅１ｃｍの範囲内で高低差を実測した値である。
【００２４】
そのための骨材粒子の好ましい平均粒径は５０〜１６０μｍである。本願において、平均粒径は、粒度分布測定装置（光学系はMicrotrack社製9320-HRA（X100）、循環機はMicrotrack社製ASVR、循環溶液はピロリン酸ナトリウム０．２％水溶液６０ｍＬ／分）を用いた体積平均粒径に基づく値である。
【００２５】
また、骨材粒子は塗料原料１００質量部に対して１０〜４０質量部含まれていることが好ましい。骨材粒子としては、人の触感の低下を伴わないナイロン、アクリル系又はウレタン系の粒子を採用することができる。ナイロン又はアクリル系の粒子であることがより好ましい。また、粒子は、球形等の定形のものに限られず、不定形のものであってもよいが、角がないものであることが好ましい。球形の粒子がより好ましい。球形の粒子を用いた場合、洗い場の手触り感がよく、滑り難いとともに、汚れが落ち易い。球形は真球でなくてもよい。
【発明を実施するための最良の形態】
【００２６】
以下、試験１〜３に基づいて本発明を説明する。
【００２７】
（試験１）
図１に示すように、ＦＲＰの試験片からなる基材１を複数個用意した。ＦＲＰのマトリックスは不飽和ポリエステルである。基材１の表面は、図２〜４に示すように、滑らかな格子状に形成されている。
【００２８】
格子を形成する各山３は底面４から盛り上がっている。各山３と底面４との境界は一辺ａ（２３ｍｍ）の略正方形にされている。各山３間には底面４によって間隔ｂ（２ｍｍ）が空けられている。各山３は底面４から高さｃ（１．８ｍｍ）を有している。各山３の４隅にはアールＲ１（１ｍｍ）が形成されている。
【００２９】
各山３の上面は、対辺を接続する円筒状をなす面３ａと、面３ａの軸方向の両端側で面３ａと円弧状の稜線３ｂで繋がり、各辺に対して傾斜する面３ｂとにより構成されている。面３ａは、底面４側で底面４に対してα（９°）傾斜し、アールＲ２（５７ｍｍ）で円弧状に湾曲している。各稜線３にはアールＲ３（５ｍｍ）が形成されている。各面３ｃは底面４に対してβ（１３．５°）傾斜している。面３ａ及び両面３ｃの周りには、底面４との境界に幅１．５ｍｍの面３ｄが形成されている。面３ｄは、面３ａ及び面３ｃとの間にアールＲ４（３．５ｍｍ）を有し、底面４との間にアールＲ５（３ｍｍ）を有している。前後左右で隣り合う山３は水平方向で９０°ずれている。
【００３０】
そして、一部の基材１はそのまま試験品とし、他の各基材１の表面には種々の塗料をスプレーによって塗布し、８０°Ｃで３０分間加熱した後、４０°Ｃで３日養生した。塗料は、主成分が市販のウレタン系塗料原料であり、このウレタン系塗料原料１００質量部に対して骨材粒子としてのナイロンの粒子が２５質量部含まれている。骨材粒子は平均粒径８０μｍの真球形をなす中実のアクリル粒子である。こうして、表１及び表２に示す試験品１〜３４を得た。各試験品１〜３４は、従来と同様に洗い場パンとして採用され得るものである。表中、油接触角は大気中でのものを示し、大気中での水滴の広がり面の水平方向の長さは最長の長さを示す。測定は同一検体に対して５回ずつ行い、平均値を算出した（以下、同様である。）。
【００３１】
【表１】
0005371337.tif 000002
【００３２】
【表２】
0005371337.tif 000003
【００３３】
試験品１〜２８、３３、３４は、基材１がＦＲＰであり、ウレタン系塗料原料に対して機能材料Ａ〜Ｏを表１及び表２に示す質量部添加した塗料を用いたものである。
【００３４】
より詳細には、機能材料Ａは、パーフルオロアルキル基を有するアクリルモノマーと、ポリエチレングリコールを有するアクリルモノマーとをランダム共重合させたＭｎ（数平均分子量）＝２０００〜４０００のアクリルオリゴマーである。
【００３５】
機能材料Ｂ、Ｃは、パーフルオロアルキルエチレンオキシド付加物である。機能材料Ｂは「大日本インキ化学工業（株）製Ｆ−４４４（１００％）」であり、機能材料Ｃは「大日本インキ化学工業（株）製Ｆ−４４５（１００％）」である。
【００３６】
機能材料Ｄ〜Ｆは、パーフルオロアルキル基及び親油性基含有オリゴマーで、水酸基をもたない化合物である。機能材料Ｄは「大日本インキ化学工業（株）製Ｆ−４８２（２０％）」であり、機能材料Ｅは「大日本インキ化学工業（株）製Ｆ−４８３（２０％）」であり、機能材料Ｆは「大日本インキ化学工業（株）製Ｆ−４８７（１００％）」である。
【００３７】
機能材料Ｇは、パーフルオロアルキル基、親水性基及び親油性基含有オリゴマーである（「大日本インキ化学工業（株）製ＭＣＦ−３５０ＳＦ（１００％））。
【００３８】
機能材料Ｈ〜Ｋは、フッ素モノマーと親水性モノマーと親油モノマーとの共重合（アクリルランダム共重合）体である。機能材料Ｈは「大日本インキ化学工業（株）製Ｆ−４７０（１００％）」であり、機能材料Ｉは「大日本インキ化学工業（株）製Ｆ−４７７（３０％）」であり、機能材料Ｊは「大日本インキ化学工業（株）製Ｆ−４７８（１００％）」であり、機能材料Ｋは「大日本インキ化学工業（株）製Ｆ−４７９（１００％）」である。
【００３９】
機能材料Ｌ〜Ｎは、フッ素モノマーと親水性モノマーとの共重合（アクリルランダム共重合）体である。機能材料Ｌは「大日本インキ化学工業（株）製Ｆ−４８０ＳＦ（１００％）」であり、機能材料Ｍは「大日本インキ化学工業（株）製Ｆ−４８４（２０％）」であり、機能材料Ｎは「大日本インキ化学工業（株）製Ｆ−４８６（３０％）」である。
【００４０】
機能材料Ｏは、フッ素モノマーと親水性モノマーと親油モノマーとの共重合（アクリルランダム共重合）体である「大日本インキ化学工業（株）製Ｆ−４７１（１００％）」である。
【００４１】
以上のように、機能材料Ａ、Ｌ〜Ｎは水酸基含有フッ素化合物である。
【００４２】
これら試験品１〜２８、３０〜３４は、基材１と、この基材１の表面に形成された塗膜２とからなる。試験品１〜２８、３３、３４の塗膜２は、図５及び図６に示すように、ウレタン系塗料原料からなるマトリックス２１と、マトリックス２１中に分散された機能材料２２及び骨材粒子２３とを有している。
【００４３】
試験品１、２は、骨材粒子２３によって塗膜２の表面粗さＲａが６〜１２μｍとされていた。すなわち、特定位置の表面粗さＲａは４〜１４μｍであり、２０箇所における表面粗さＲａの平均が６〜１２μｍであった。
【００４４】
また、試験品１、２は、骨材粒子２３によって塗膜２の表面に６０〜８０μｍの凹凸が付与されている。すなわち、試験品１、２の断面をマイクロスコープによって１００倍で観測し、幅１ｃｍの範囲内で高低差を実測したところ、３０〜１２０μｍであった。そして、試験品１、２の観測位置を２０箇所変え、各箇所の高低差の平均を求めたところ、６０〜８０μｍであった。
【００４５】
また、試験品１、２では、マトリックス２１中には機能材料２２が存在し、特に表面に多くの機能材料２２が存在していると考えている。試験品１、２、１５〜２７では、図６に示すように、水酸基２２ａとフッ素２２ｂとが存在すると考えている。
【００４６】
試験品２９は基材１そのものである。試験品３０は、基材１がＦＲＰであり、ウレタン系塗料原料のみを塗布して塗膜２を形成したものである。試験品３１は、基材１がＦＲＰであり、ウレタン系塗料原料に市販のシリコン系撥水剤を１０質量部添加した塗料を用いたものである。試験品３２は、基材１がＦＲＰであり、ウレタン系塗料原料にシリケートとしてのメチルシリケート５３Ａ(コルコート製)を表２に示す質量部添加した塗料を用いたものである。
【００４７】
各試験品１〜３４について、７０°Ｃの熱水に１時間浸漬を行う処理を行い、大気中での油接触角（°）、大気中での水滴の広がり面の水平方向の最長の長さ（ｍｍ）、水捌け性及び水中での油浮出性の評価を行った。
【００４８】
大気中での油接触角は、洗い場を大気中の常温下で水平に保持し、オレイン酸からなる１μＬの油滴を各試験品１〜３４の表面に存在させた場合の静的な油滴の接触角である。大気中での水滴の広がり面の水平方向の最長の長さは、各試験品１〜３４を大気中の常温下で水平に保持し、表面からの高さ１０ｃｍから０．０４ｍＬの水滴を各表面に自然落下させた場合において、水滴が各表面で広がった広がり面の水平方向の最長の長さである。
【００４９】
水捌け性は、２５°Ｃ、湿度５０％で２００ｍｍ角の各試験品に対して５００ｍＬの水道水をかけ、５分後に目視で水の残存量を評価した。評価は、全体に水が薄く残りながらはける場合を○、溝にわずかに水が残るが、はける場合を△、水平方向の最短の長さ１ｃｍ以上の水たまりができる場合は×とした。なお、水平方向の最短の長さとは、残った水が円形であれば直径であり、残った水が楕円形であれば短径であり、残った水が歪な形状であれば、水滴の外接円の中心を通るように水滴外形上の２点を結んだ際に最も短い長さである。
【００５０】
水中での油浮出し性は、オレイン酸０．２ｍＬを各試験品上に落下させ、水中に静かに浸漬させ、５分後、オレイン酸の試験品上の状態を目視で確認した。油が試験品にわずかに残るが、浮き出す場合は○、油が水には浮き出さないが、わずかな力を加えると除去できる場合を△、油が試験品になじむ場合を×と評価した。これらの結果も表１及び表２に示す。また、大気中での水滴の広がり面の水平方向の最長の長さと大気中での油接触角との関係を図７に示す。
【００５１】
また、各試験品１〜３４について、７０°Ｃの熱水に１００時間浸漬を行う耐久処理を行い、上記と同様の大気中での油接触角の評価を行った。これらの結果も表１及び表２に示す。
【００５２】
表１及び表２並びに図７の結果から、表面が親水性及び撥油性である試験品２、３３、３４は、表面が乾燥しやすいとともに、汚れがお掃除の時に水と一緒に取れることがわかる。これらの試験品は、表面が親水性であることから、従来と同様、使用後の水が表面で広がりやすく、それによって表面が乾燥しやすいからである。また、これらの試験品は、表面が撥油性でもあることから、人の皮脂や垢等の疎水性の成分が付着し難く、お掃除の時に水とともに排出され、カビの菌糸も成長し難いと予想されるからである。また、これらの試験品では、図５に示すように、塗膜２に骨材粒子２３が分散されているため、滑り難いとともに、親水性がより高くなる。
【００５３】
特に、試験品２、３３、３４は、大気中での水滴の広がり面の水平方向の最長の長さが８．３ｍｍ以上の親水性を有し、かつ大気中での油接触角が４０°以上の撥油性を有するため、より本発明の効果が大きいことが確信される。ただ、試験品３３、３４は耐久後における大気中での油接触角が小さく、耐久性に劣る。機能材料が水酸基含有フッ素化合物ではないからである。
【００５４】
したがって、ウレタン系塗料原料を採用し、機能材料として水酸基含有フッ素化合物を採用し、かつ大気中での水滴の広がり面の水平方向の最長の長さが８．３ｍｍ以上の親水性と、大気中での油接触角が４０°以上の撥油性とを表面が有する試験品２が最も好ましいことがわかる。図６に示すように、水酸基含有フッ素化合物の水酸基２２ａが親水性を呈し、フッ素２２ｂが撥油性を呈し、ウレタン系塗料原料が水酸基２２ａとほどよく好適に反応し、フッ素分子が表面に露出することで疎水性の汚れや水アカをはじくため、ウレタン系塗料原料の耐久性を確保しながら水酸基２２ａ及びフッ素２２ｂによる親水性及び撥油性を発揮させると考えられるからである。
【００５５】
特に、試験品２は、表面に水が存在する状態では親水性が支配的となり、水とともに種々の汚れを排出することが可能であった。また、この試験品２は、乾燥状態では撥油性が支配的となり、汚れが取れやすかった。
【００５６】
（試験２）
上記試験１は試験片による基礎試験であるため、実際の洗い場パンに具体化した試験２を行った。
【００５７】
洗い場パンの基材１はＦＲＰからなり、その表面には試験１と同一の凹凸が形成されている。市販のウレタン系塗料原料と機能材料Ａと骨材粒子２３とを用い、表３に示す配合で塗料を５種類調合した。骨材粒子２３は真球形をなす中実のアクリル粒子である。各塗料に添加した骨材粒子２３の平均粒径も表３に示す。
【００５８】
【表３】
0005371337.tif 000004
【００５９】
そして、硬化後の塗料の膜厚が６０μｍ程度となるように基材１にスプレー塗装を行った。塗装後、８０°Ｃで６０分間加熱した後、４０°Ｃで３日間養生し、試験品３６〜４０の洗い場パンとした。試験品３５は塗装なしの洗い場パンであり、試験品３６は機能材料Ａを添加しない塗料を塗布した洗い場パンである。
【００６０】
洗い場パンの実使用を想定した乾燥性試験として、１０°Ｃ、５０％の湿度に設定した環境試験室において、各洗い場パンを用いて浴槽、壁及び天井からなるユニットバスを組み付けた。
【００６１】
後述の乾燥性を確認した後、各洗い場パンからサンプル片を切り出し、各サンプル片について、大気中での油接触角（静的）、大気中での油滴の広がり面の長さ、大気中での撥油性、水中での油接触角、水中での油浮出性、大気中での水滴の広がり面の長さ及び乾燥性の評価を行った。
【００６２】
大気中での油滴の広がり面の長さは、各試験品３５〜４０を大気中の常温下で水平に保持し、表面からの高さ２ｃｍから０．０２ｍＬのオレイン酸からなる油滴をその表面に自然落下させ、１分間放置した後、その油滴がその表面で広がった広がり面の水平方向の最長の長さである。この大気中での油滴の広がり面の長さが７．３ｍｍ以下であれば大気中での撥油性を○とし、その長さが７．３ｍｍを超えておればその撥油性を×と評価した。
【００６３】
また、水中での油接触角は、各試験品３５〜４０を大気中の常温下で水平に保持し、オレイン酸からなる１μＬの油滴をその表面に存在させて１分間放置した後、この状態で洗い場を水中に保持した場合の油滴の接触角である。この水中での油接触角が４０°以上であれば水中での油浮出性を○とし、その水中での接触角が４０°未満であればその油浮出性を×と評価した。
【００６４】
そして、２０Ｌの４０°Ｃの湯を各洗い場パン全体にかけ、８時間後に各洗い場パンの中央部の水が乾燥しているか否かを確認し、乾燥性の試験とした。また、各試験品３５〜４０について、７０°Ｃの熱水に１００時間浸漬を行う耐久処理を行い、上記と同様の大気中での油接触角の評価を行った。これらの結果を表４に示す。
【００６５】
【表４】
0005371337.tif 000005
【００６６】
表４に示すように、試験品３５、３６の洗い場パンは、大気中での油接触角が比較的小さく、かつ大気中での油滴の広がり面の長さも比較的大きいため、大気中での撥油性が悪く、皮脂汚れがこびり付きやすい。また、試験品３５、３６の洗い場パンは、水中での油接触角が比較的小さく、油の浮出し性が悪く、皮脂汚れを水によって洗い流し難い。また、試験品３５、３６の洗い場パンは、大気中での水滴の広がり面の水平方向の最長の長さも比較的小さいため、乾燥性も悪い。
【００６７】
一方、試験品３７〜４０の洗い場パンは、大気中での油接触角が比較的大きく、かつ大気中での油滴の広がり面の長さも比較的小さいため、大気中での撥油性に優れ、皮脂汚れがこびり付き難い。また、試験品３７〜４０の洗い場パンは、水中での油接触角が比較的大きく、油の浮出し性に優れ、皮脂汚れを水によって洗い流し易い。また、試験品３７〜４０の洗い場パンは、大気中での水滴の広がり面の水平方向の最長の長さも大きいため、水が残り難く、乾燥性が高い。このため、これらは洗い場パンとして有益であることがわかる。
【００６８】
上記のように、お風呂の汚れの原因は、身体から出る皮質汚れ（油分）がほとんどである。これを栄養源にカビやヌメリ汚れが発生する。試験品３７〜３９の洗い場パンでは、図８に模式的に示すように、撥油及び親水機能をもった特殊な塗料２を基材１に施しているため、身体から出る皮脂汚れが固着し難く、また水を流すことで汚れが取れやすくなっている。塗料２には機能材料Ａが含まれ、機能材料Ａは、水酸基からなる親水基２２ａと、フッ素からなる撥油基２２ｂとを有している。
【００６９】
図９に示すように、入浴中、洗髪やシャワーで皮脂汚れ５が発生する場合を考える。使用後は、図１０に示すように、乾いた状態となるが、撥油基２２ｂがあるため、表面と皮脂汚れ５とが強く固着し難い。そして、お掃除時に水を流すと、図１１に示すようになる。この状態では、親水基２２ａがあるため、水６が皮脂汚れ５の間に入る。そして、水６の勢いや、図１２に示すように、スポンジ７で軽くこするだけで皮脂汚れ５が取れやすくなる。
【００７０】
（試験３）
表５及び表６に示すように、試験品４１〜４７の洗い場パンによって試験３を行った。試験品４２〜４７では、表５に示すように、ウレタン系塗料原料に機能材料Ａを添加しつつ、洗い場パンの表面の親水性をもう少し向上させるため、試験１の試験品３２で用いたシリケートをウレタン系塗料原料に混合した。試験品４１は試験品３２と同一である。他の条件は試験２と同様である。各洗い場パンについて、試験２と同様の評価を行った。結果を表６に示す。
【００７１】
【表５】
0005371337.tif 000006
【００７２】
【表６】
0005371337.tif 000007
【００７３】
表６に示すように、試験品４６、４７の洗い場パンは、大気中での油接触角が４０°以上であり、また大気中での油滴の広がり面の長さが７．３ｍｍ以下であるため、大気中での撥油性に優れ、皮脂汚れがこびり付き難い。
【００７４】
また、試験品４６、４７の洗い場パンは、大気中での水滴の広がり面の長さが８．３ｍｍを超え、乾燥性に優れる。
【００７５】
発明者らは、親水性かつ撥油性を有する本発明の洗い場の表面について、以下のように考えている（（株）ＩＮＡＸ掛樋論）。すなわち、空気、油脂及び水はそれぞれ図１３に示すような表面自由エネルギー（γ）を有している。樹脂、ＰＴＦＥ（ポリテトラフルオロエチレン）、超親水剤、陶器類等の材料も図１３に示すような表面自由エネルギーを有している。材料と水とのエネルギー差により材料が親水性又は撥水性を示し、材料と油脂とのエネルギー差により材料が親油性又は撥油性を示す。つまり、材料の親水性、親油性、撥水性及び撥油性は表面自由エネルギーの差の大小によって決定される。
【００７６】
例えば、樹脂について見れば、樹脂のエネルギーは油脂類のエネルギーとほぼ同等であり、樹脂と空気とのエネルギーの差は樹脂と水とのエネルギーの差より小さい。このため、樹脂は空気中でも水中でも親油性となる。
【００７７】
ＰＴＦＥについて見れば、ＰＴＦＥのエネルギーは空気のエネルギーに近く、ＰＴＦＥと水との間やＰＴＦＥと脂肪類との間より、ＰＴＦＥと空気との間のエネルギーの差は小さい。このため、ＰＴＦＥは撥水性かつ撥油性である。
【００７８】
一方、超親水剤や陶器類について見れば、これらのエネルギーは水のエネルギーに近く、これらと空気や脂肪類とのエネルギーの差は大きい。このため、これらは親水性かつ親油性である。
【００７９】
本発明の洗い場は、機能材料Ａが空気のエネルギーに近い撥水基と水のエネルギーに近い親水基とを有しているため、親水性かつ撥油性である。
【００８０】
以上において、本発明を試験品に即して説明したが、本発明は上記試験品に制限されるものではなく、その趣旨を逸脱しない範囲で適宜変更して適用できることはいうまでもない。
【産業上の利用可能性】
【００８１】
本発明は、ユニットバスの洗い場パン等に利用可能である。
【図面の簡単な説明】
【００８２】
【図１】試験品の模式断面図である。
【図２】試験品の基材の拡大平面図である。
【図３】図２のIII−III矢視側面図である。
【図４】図２のIV−IV矢視側面図である。
【図５】試験品の塗膜の拡大模式断面図である。
【図６】試験品のマトリックスの拡大模式断面図である。
【図７】各試験品における大気中での水滴の広がり面の水平方向の最長の長さと大気中での油接触角との関係を示すグラフである。
【図８】試験品３７〜３９の洗い場パンを模式で示す断面斜視図である。
【図９】試験品３７〜３９の洗い場パンの模式断面図である。
【図１０】試験品３７〜３９の洗い場パンの模式断面図である。
【図１１】試験品３７〜３９の洗い場パンの模式断面図である。
【図１２】試験品３７〜３９の洗い場パンの模式断面図である。
【図１３】材料の表面自由エネルギーを示すグラフである。
【符号の説明】
【００８３】
１…基材
２…塗膜
２１…マトリックス
２２…機能材料
２２ａ…水酸基、親水基
２２ｂ…フッ素、撥油基
２３…骨材粒子
５…皮脂汚れ
６…水
７…スポンジ
【図１】
0005371337.tif 000008
【図２】
0005371337.tif 000009
【図３】
0005371337.tif 000010
【図４】
0005371337.tif 000011
【図５】
0005371337.tif 000012
【図６】
0005371337.tif 000013
【図７】
0005371337.tif 000014
【図８】
0005371337.tif 000015
【図１３】
0005371337.tif 000016
【図９】
0005371337.tif 000017
【図１０】
0005371337.tif 000018
【図１１】
0005371337.tif 000019
【図１２】
0005371337.tif 000020